【手続補正書】
【提出日】平成24年12月13日(2012.12.13)
【手続補正１】
【補正対象書類名】明細書
【補正対象項目名】００８０
【補正方法】変更
【補正の内容】
【００８０】
【表６】
2012512279.tif 000001
次に、本発明の好ましい態様を示す。
１．  脂肪族−芳香族コポリエーテルエステルであって、
全酸成分１００モル％を基準にして、
ａ）約７０から４０モル％の芳香族ジカルボン酸成分、および
ｂ）約３０から６０モル％の脂肪族ジカルボン酸成分
から実質上なるジカルボン酸成分と、
全グリコール成分１００モル％を基準にして、
ａ）約９９．９から９８モル％の単鎖（ｓｉｎｇｌｅ）グリコール成分、および
ｂ）約０．１から２モル％のジアルキレングリコール成分
から実質上なるグリコール成分と、
前記脂肪族−芳香族コポリエーテルエステルの総重量を基準にしてナトリウム約０．００１から０．１重量％のナトリウム緩衝成分と
を含む、脂肪族−芳香族コポリエーテルエステル。
２．  全酸成分１００モル％を基準にして、
ａ）約７０から４０モル％の芳香族ジカルボン酸またはそのエステル形成性誘導体、および
ｂ）約３０から６０モル％の脂肪族ジカルボン酸またはそのエステル形成性誘導体
を含む混合物と、
単鎖グリコール成分と、
前記脂肪族−芳香族コポリエーテルエステルの総重量を基準にしてナトリウム約０．００１から０．１重量％のナトリウム緩衝成分と
を反応させることによって得ることができる、上記１に記載の脂肪族−芳香族コポリエーテルエステル。
３．  前記芳香族ジカルボン酸成分が、テレフタル酸およびテレフタル酸ジメチルからなる群から選択される、上記１に記載の脂肪族−芳香族コポリエーテルエステル。
４．  前記脂肪族ジカルボン酸成分が、コハク酸、アゼライン酸、セバシン酸、およびブラシル酸からなる群から選択される、上記１に記載の脂肪族−芳香族コポリエーテルエステル。
５．  前記単鎖グリコール成分が、１，３−プロパンジオールおよび１，４−ブタンジオールからなる群から選択される、上記１に記載の脂肪族−芳香族コポリエーテルエステル。
６．  前記ナトリウム緩衝成分が、酢酸ナトリウム、酢酸ナトリウム三水和物、ギ酸ナトリウム、安息香酸ナトリウム、テレフタル酸一ナトリウム、および重炭酸ナトリウムからなる群から選択される、上記１に記載の脂肪族−芳香族コポリエーテルエステル。
７．  ０と約５モル％の間のスルホネート成分を含有してもよい、上記１に記載の脂肪族−芳香族コポリエーテルエステル。
８．  前記スルホネート成分が、５−スルホイソフタル酸ジメチルナトリウム塩である、上記７に記載の脂肪族−芳香族コポリエーテルエステル。
９．  前記ジカルボン酸成分が、全酸成分１００モル％を基準にして、
ａ）約６２から４８モル％の芳香族ジカルボン酸成分、および
ｂ）約３８から５２モル％の脂肪族ジカルボン酸成分
から実質上なり、かつ
前記グリコール成分が、全グリコール成分１００モル％を基準にして、
ａ）約９９．９から９９モル％の単鎖グリコール成分、および
ｂ）約０．１から１モル％のジアルキレングリコール成分
から実質上なる、上記１に記載の脂肪族−芳香族コポリエーテルエステル。
１０．  前記ナトリウム緩衝成分が、前記脂肪族−芳香族コポリエーテルエステルの総重量を基準にしてナトリウム約０．０１から０．０８重量％である、上記１に記載の脂肪族−芳香族コポリエーテルエステル。
１１．  上記１に記載の前記脂肪族−芳香族コポリエーテルエステルと、少なくとも１種類の他の高分子材料とを含むブレンド物。
１２．  前記他の高分子材料が、天然ポリマー、デンプン、およびポリ（乳酸）からなる群から選択される、上記１１に記載のブレンド物。
１３．  上記１に記載の前記脂肪族−芳香族コポリエーテルエステルを含む造形品。
１４．  フィルム、シート、繊維、メルトブローン容器、成形部品、および発泡成形部品からなる群から選択される、上記１３に記載の造形品。
１５．  脂肪族−芳香族コポリエーテルエステルの製造方法であって、
ａ）１種類または複数種類のジカルボン酸モノマーまたはそれらのジエステル誘導体を、エステル交換触媒の存在下で単鎖グリコールと化合させて第一反応混合物を形成するステップと、
ｂ）前記第一反応混合物を、混合しながら約２００℃と２６０℃の間の温度に加熱し、それによってエステル交換の揮発性生成物を蒸留除去して第二反応混合物を形成するステップと、
ｃ）前記第二反応混合物を、撹拌しながら真空下で約２４０℃と２６０℃の間の温度で重縮合させて前記脂肪族−芳香族コポリエーテルエステルを形成するステップと
を含み、
前記方法の任意のステップの間にナトリウム緩衝化合物を少なくとも１回加える、方法。
１６．  前記単鎖グリコールが、等モル比のヒドロキシル部分およびカルボン酸部分、またはそれらのエステル形成性誘導体を得るのに必要な量と比べて約１０と１００モル％の間の過剰量で反応容器に加えられる、上記１５に記載の方法。
１７．  前記エステル交換触媒が、ポリマー１００万部当たり約１０と３００部の間のチタン量で使用されるチタンアルコキシドである、上記１５に記載の方法。
１８．  前記ナトリウム緩衝化合物が、前記脂肪族−芳香族コポリエーテルエステルの総重量を基準にして約０．００１と０．１重量％の間のナトリウム量でステップａ）において加えられる、上記１５に記載の方法。
１９．  前記ナトリウム緩衝化合物が、前記脂肪族−芳香族コポリエーテルエステルの総重量を基準にして約０．００１と０．１重量％の間のナトリウム量でステップｃ）において加えられる、上記１５に記載の方法。
２０．  前記脂肪族−芳香族コポリエーテルエステルが、約１．０と１．８ｄｌ／ｇの間の固有粘度を有する、上記１５に記載の方法。
【手続補正２】
【補正対象書類名】特許請求の範囲
【補正対象項目名】全文
【補正方法】変更
【補正の内容】
【特許請求の範囲】
【請求項１】
脂肪族−芳香族コポリエーテルエステルであって、
全酸成分１００モル％を基準にして、
ａ）約７０から４０モル％の芳香族ジカルボン酸成分、および
ｂ）約３０から６０モル％の脂肪族ジカルボン酸成分
から実質上なるジカルボン酸成分と、
全グリコール成分１００モル％を基準にして、
ａ）約９９．９から９８モル％の１，３−プロパンジオール、および
ｂ）約０．１から２モル％のジアルキレングリコール成分
から実質上なるグリコール成分と、
前記脂肪族−芳香族コポリエーテルエステルの総重量を基準にしてナトリウム約０．００１から０．１重量％のナトリウム緩衝成分と
を含む、脂肪族−芳香族コポリエーテルエステル。
【請求項２】
全酸成分１００モル％を基準にして、
ａ）約７０から４０モル％の芳香族ジカルボン酸またはそのエステル形成性誘導体、および
ｂ）約３０から６０モル％の脂肪族ジカルボン酸またはそのエステル形成性誘導体
を含む混合物と、
１，３−プロパンジオールと、
前記脂肪族−芳香族コポリエーテルエステルの総重量を基準にしてナトリウム約０．００１から０．１重量％のナトリウム緩衝成分と
を反応させることによって得ることができる、請求項１に記載の脂肪族−芳香族コポリエーテルエステル。
【請求項３】
請求項１に記載の前記脂肪族−芳香族コポリエーテルエステルを含む造形品。
【請求項４】
脂肪族−芳香族コポリエーテルエステルの製造方法であって、
ａ）１種類または複数種類のジカルボン酸モノマーまたはそれらのジエステル誘導体を、エステル交換触媒の存在下で１，３−プロパンジオールと化合させて第一反応混合物を形成するステップと、
ｂ）前記第一反応混合物を、混合しながら約２００℃と２６０℃の間の温度に加熱し、それによってエステル交換の揮発性生成物を蒸留除去して第二反応混合物を形成するステップと、
ｃ）前記第二反応混合物を、撹拌しながら真空下で約２４０℃と２６０℃の間の温度で重縮合させて前記脂肪族−芳香族コポリエーテルエステルを形成するステップと
を含み、
前記方法の任意のステップの間にナトリウム緩衝化合物を前記脂肪族−芳香族コポリエーテルエステルの総重量を基準にしてナトリウム約０．００１から０．１重量％の量で少なくとも１回加える、方法。